(57)【要約】      （修正有）【課題】電子写真感光体の電荷輸送材料として用いられた場合に、正電位印加による転写を繰り返し行う場合でも画像不良が発生せず、電気的安定性が良く、高速応答性、光感度、残留電位に優れた電子写真感光体を提供することができる新規なトリアリールアミン系化合物、該化合物を含有する感光層を有する電子写真感光体、及び該感光体を用いた画像形成装置を提供する。【解決手段】下記一般式［１］で表されるトリアリールアミン系化合物、及び該化合物を含有する感光層を有する電子写真感光体、及び該感光体を用いた画像形成装置。一般式［１］中、Ａｒ１、Ａｒ３は置換基を有するアリール基を表し、Ａｒ２、Ａｒ４はアリール基を表し、Ａ１、Ａ２はアリーレン基を表す。2007320925.tif 000027【選択図】なし【特許請求の範囲】
【請求項１】
下記一般式［１］で表されるトリアリールアミン系化合物。
【化１】
2007320925.tif 000026
（一般式［１］中、Ａｒ１、Ａｒ３はそれぞれ独立に、置換基を有するアリール基を表し、Ａｒ２、Ａｒ４はそれぞれ独立に、置換基を有していてもよいアリール基を表し、Ａ１、Ａ２はそれぞれ独立に、置換基を有していてもよいアリーレン基を表し、Ｒは置換基を有していてもよいアルキル基又はアリール基を表し、Ｒ１、Ｒ２はそれぞれ独立に、水素原子、置換基を有していてもよいアルキル基、置換基を有していてもよいアルコキシ基、又は置換基を有していてもよいアリール基を表す。）
【請求項２】
請求項１に記載のトリアリールアミン系化合物を少なくとも一種含有する感光層を有することを特徴とする電子写真感光体。
【請求項３】
請求項２に記載の電子写真感光体と、該電子写真感光体を帯電させる帯電装置と、帯電した前記電子写真感光体を露光させて静電潜像を形成する露光装置と、前記電子写真感光体上に形成された前記静電潜像をトナーを用いて現像する現像装置と、を備えたことを特徴とする画像形成装置。
【発明の詳細な説明】
【技術分野】
【０００１】
本発明は、新規なトリアリールアミン系化合物に係るものであって、例えば電子写真感光体の感光層に含有される電荷輸送材料として特別な効果を持つものとして好ましく用いることができる、ピロール骨格を有するトリアリールアミン系化合物、並びにそれを用いた電子写真感光体及び画像形成装置に関する。
【背景技術】
【０００２】
電子写真技術は、即時性があり、高品質の画像が得られること等から、近年では複写機の分野にとどまらず、各種プリンター、印刷機の分野でも広く使われ、応用されてきている。電子写真技術の中核となる電子写真感光体（以下、単に「感光体」ともいう。）については、その光導電材料として、従来からのセレニウム、ヒ素−セレニウム合金、硫化カドミウム、酸化亜鉛といった無機系の光導電材料から、最近では、無公害で成膜が容易、製造が容易である等の利点を有する有機系の光導電材料を使用した感光体の使用が主流となっている。
【０００３】
有機系の光導電材料を使用した感光体としては、電荷発生材料をバインダー樹脂中に分散させたいわゆる単層型感光体と、電荷発生層及び電荷輸送層を積層したいわゆる積層型感光体とが知られている。積層型感光体は、効率の高い電荷発生材料及び電荷輸送材料を別々の層に分けて最適なものを組み合わせることにより、高感度かつ安定な感光体が得られること、及び、材料選択範囲が広く特性の調整が容易なことから多く使用されている。単層型感光体は、電気特性面では積層型感光体に比べてやや劣り、材料選択性もやや狭いものの、感光体表面近傍で電荷を発生させることができるので、高解像度化が可能であり、また、厚膜にしても画像ボケしないことから厚膜化による高耐刷化が可能であるという利点がある。また、単層型感光体は、塗布工程が少なくて済むこと、導電性基体（支持体）由来の干渉縞や素管欠陥に対して有利であり、無切削管等の安価な基体が使用できることから、低コスト化が可能であるという長所を有する。
【０００４】
また、電子写真感光体は、電子写真プロセス、すなわち帯電、露光、現像、転写、クリーニング、除電等のサイクルで繰り返し使用されるため、その間様々なストレスを受け劣化する。そうした劣化のうち、化学的劣化としては、例えば帯電器として普通用いられるコロナ帯電器から発生する強酸化性のオゾンやＮＯＸが感光層にダメージを与えることが挙げられ、感光体を繰り返し使用する場合に、帯電性の低下や残留電位の上昇等の電気的安定性の悪化、及びそれに伴う画像不良が起きることがある。これらは、感光層中に多く含まれる電荷輸送材料の化学的劣化に由来するところが大きい。
【０００５】
さらには、近年の電子写真プロセスの高速化に伴い、電子写真感光体の高感度化及び高速応答化が必須となっている。このうち、高感度化のためには、電荷発生材料の最適化だけでなく、それとのマッチングの良好な電荷輸送材料の開発が必要であり、高速応答化のためには、高移動度、高感度、かつ露光時に十分な低残留電位を示す電荷輸送材料の開発が必要である。
【０００６】
従来の技術として、トリアリールアミンの基本骨格を元に、それにπ電子共役性構造を加え、互いに繋いでなる化合物が電荷輸送材料として良く用いられる。例えば、下記特許文献１〜３に記載されたトリアリールアミン誘導体群は、電荷輸送材料として使用することができると提案されている。
【特許文献１】特公昭６３−６８６４号公報
【特許文献２】特公昭６３−５５０５９号公報
【特許文献３】特公平７−１２００５４号公報
【発明の開示】
【発明が解決しようとする課題】
【０００７】
特許文献１に記載されたトリアリールアミン誘導体群は、比較的良い電気特性（高感度、低残留電位）を示す一方、応答性が低いため、電子写真プロセスの高速化には不適である。
【０００８】
また、特許文献２に記載されたトリアリールアミン誘導体群は、さらにπ電子共役系が広がり、比較的速い応答性を有するが、それを用いた感光体は、正電位を印加して行う転写を繰り返し行った場合に、露光電位の上昇が非常に大きく、白抜け等の画像不良が発生し易いという問題がある。
【０００９】
また、特許文献３に記載されたトリアリールアミン誘導体群は、π電子共役系部分がフラン、ピロール、チオフェン等の複素環基を持っているので、正電位を印加して行う転写を繰り返し行った場合に、露光電位の上昇を抑えて白抜け等の画像不良を改善できる。しかし、フランやチオフェンのような酸化電位の低い複素環基が電荷輸送材料に導入されているので、耐酸性ガス性が大幅に悪くなり、正電位を印加して行う転写を繰り返し行った場合に、帯電性の低下や残留電位の上昇等の電気的安定性において大きな問題が生じる。また、当該文献に記載の、窒素原子上に置換基を有するピロール残基をπ電子共役系の中心に設けた化合物は、分子末端のトリアリールアミン部分が分子全体に対して非対称であり、かつ長鎖アルコキシ基を持つことから、製造上非常にコストがかかるとともに、電荷の偏りが生じ易く、電気特性や応答性においては、いずれも充分とはいえない。
【００１０】
上記のように、電荷輸送材料として従来公知のトリアリールアミン誘導体を用いた電子写真感光体は、感光体潜像を現像したトナーを感光体表面から被転写媒体（紙等）に転写させるために、正電位印加による転写を繰り返し行う場合があるが、その場合、劣化により露光電位が上昇して画像不良が生じたり、また、感光体を非接触帯電させる場合に生じる酸化性ガス（オゾン等）によって起こる劣化により帯電性の低下や残留電位の上昇が生じるという難点があった。
【００１１】
本発明は、かかる現状に鑑みてなされたものであって、その目的は、電子写真感光体の感光層に含有される電荷輸送材料として用いられた場合に、正電位印加による転写を繰り返し行う場合でも、露光電位の上昇による白抜け等の画像不良が発生せず、さらに、オゾン等の酸化性ガスに曝されても電気的安定性が良く、また、高速応答性、光感度、残留電位に優れた電子写真感光体を提供することができる、ピロール骨格を有する新規なトリアリールアミン系化合物を提供することにある。また、本発明の他の目的は、そうしたトリアリールアミン系化合物を感光層に含有する電子写真感光体、及び該感光層を用いた画像形成装置を提供することにある。
【課題を解決するための手段】
【００１２】
本発明者らは、電荷輸送材料について鋭意研究を重ねた結果、本発明に係るピロール骨格を有するトリアリールアミン系化合物が上記問題を解決できる電荷輸送材料であることを見出し、本発明を完成するに至った。すなわち、本発明の第１の要旨は、下記一般式［１］で表されるトリアリールアミン系化合物の存する。
【００１３】
【化１】
2007320925.tif 000002
【００１４】
（一般式［１］中、Ａｒ１、Ａｒ３はそれぞれ独立に、置換基を有するアリール基を表し、Ａｒ２、Ａｒ４はそれぞれ独立に、置換基を有していてもよいアリール基を表し、Ａ１、Ａ２はそれぞれ独立に、置換基を有していてもよいアリーレン基を表し、Ｒは置換基を有していてもよいアルキル基又はアリール基を表し、Ｒ１、Ｒ２はそれぞれ独立に、水素原子、置換基を有していてもよいアルキル基、置換基を有していてもよいアルコキシ基、又は置換基を有していてもよいアリール基を表す。）
【００１５】
本発明の第２の要旨は、上記本発明のトリアリールアミン系化合物を少なくとも一種含有する感光層を有することを特徴とする電子写真感光体に存する。
【００１６】
本発明の第３の要旨は、上記本発明の電子写真感光体と、該電子写真感光体を帯電させる帯電装置と、帯電した前記電子写真感光体を露光させて静電潜像を形成する露光装置と、前記電子写真感光体上に形成された前記静電潜像をトナーを用いて現像する現像装置と、を備えたことを特徴とする画像形成装置に存する。
【発明の効果】
【００１７】
本発明のトリアリールアミン系化合物によれば、当該化合物が電子写真感光体の感光層に含有される電荷輸送材料として用いられた場合に、正電位印加による転写を繰り返し行う場合でも、露光電位の上昇による白抜け等の画像不良が発生せず、さらに、オゾン等の酸化性ガスに曝されても電気的安定性が良く、また、高速応答性、光感度、残留電位に優れた電子写真感光体を提供することができる。また、当該化合物は、電子写真感光体の他、例えば太陽電池、エレクトロルミネッセンス素子等の有機光デバイスに好適に用いることが可能であり、その場合においても、正電位印加による劣化や、酸化性ガスに基づく劣化を生じ難くさせることが可能である。
【００１８】
また、本発明の電子写真感光体及び画像形成装置によれば、上記トリアリールアミン系化合物を感光層に含有するので、正電位印加による転写を繰り返し行う場合でも、露光電位の上昇による白抜け等の画像不良が発生せず、さらに、オゾン等の酸化性ガスに曝されても電気的安定性が良く、また、高速応答性、光感度、残留電位に優れた態様での実施が可能となる。
【発明を実施するための最良の形態】
【００１９】
以下、本発明を実施するための最良の形態について詳細に説明するが、本発明は、以下の実施の形態に限定されるものではなく、その趣旨の範囲内で種々変形して実施することができる。
【００２０】
［トリアリールアミン系化合物］
本発明のトリアリールアミン系化合物は、下記一般式［Ｉ］で表される、ピロール骨格を有するトリアリールアミン系化合物である。
【００２１】
【化２】
2007320925.tif 000003
【００２２】
前記一般式［１］中、Ａｒ１、Ａｒ３はそれぞれ独立に、置換基を有するアリール基を表す。Ａｒ１、Ａｒ３としては、６以上２０以下の炭素原子を持つアリール基が好ましく、例えば、フェニル基、ナフチル基、アントリル基、フェナントリル基、ピレニル基が挙げられる。製造コストの面からは、フェニル基、ナフチル基のような６以上１０以下の炭素原子を有するアリール基が特に好ましい。
【００２３】
また、Ａｒ１、Ａｒ３が有する置換基としては、１以上４以下の炭素原子を有するアルキル基、１以上４以下の炭素原子を有するアルコキシ基、炭素数２以上４以下のアルキルアミノ基、炭素数６以上１０以下のアリール基等が挙げられる。具体的には、メチル基、エチル基、ｎ−プロピル基、イソプロピル基、ｎ−ブチル基、イソブチル基、ｔｅｒｔ−ブチル基、メトキシ基、エトキシ基、プロポキシ基、ブトキシ基、Ｎ，Ｎ−ジメチルアミノ基、Ｎ，Ｎ−ジエチルアミノ基、フェニル基、トリル基等が挙げられる。中でも、電気特性の面からは、炭素数１以上４以下の炭化水素基が特に好ましい。なお、置換基が炭素数５以上の長鎖アルキル基や炭素数５以上のアルコキシ基である場合は、分子同士が互いに近づかなくなり、電荷輸送を妨げるため、好ましくない。
【００２４】
さらに、Ａｒ１、Ａｒ３が有する置換基が、Ｎ原子に対しパラ位に置換されていれば電気特性に優れるため好ましく、Ｎ原子に対しメタ位に置換されていれば溶媒やバインダー樹脂への溶解性に優れるため好ましい。
【００２５】
前記一般式［１］中、Ａｒ２、Ａｒ４はそれぞれ独立に、置換基を有していてもよいアリール基を表す。Ａｒ２、Ａｒ４としては、６以上２０以下の炭素原子を持つアリール基が好ましく、例えば、フェニル基、ナフチル基、アントリル基、フェナントリル基、ピレニル基が挙げられる。製造コストの面からは、フェニル基、ナフチル基のような６以上１０以下の炭素原子を有するアリール基が特に好ましい。
【００２６】
また、Ａｒ２、Ａｒ４が置換基を有する場合、その置換基としては、１以上４以下の炭素原子を有するアルキル基、１以上４以下の炭素原子を有するアルコキシ基、炭素数２以上４以下のアルキルアミノ基、炭素数６以上１０以下のアリール基等が挙げられる。具体的には、メチル基、エチル基、ｎ−プロピル基、イソプロピル基、ｎ−ブチル基、イソブチル基、ｔｅｒｔ−ブチル基、メトキシ基、エトキシ基、プロポキシ基、ブトキシ基、Ｎ，Ｎ−ジメチルアミノ基、Ｎ，Ｎ−ジエチルアミノ基、フェニル基、トリル基等が挙げられる。中でも、電気特性の面からは、炭素数１以上４以下の炭化水素基が特に好ましい。なお、置換基が炭素数５以上の長鎖アルキル基や炭素数５以上のアルコキシ基である場合は、上記Ａｒ１、Ａｒ３と同様の理由で好ましくない。
【００２７】
さらに、Ａｒ２、Ａｒ４が有する置換基が、Ｎ原子に対しパラ位に置換されていれば電気特性に優れるため好ましく、Ｎ原子に対しメタ位に置換されていれば溶媒やバインダー樹脂への溶解性に優れるため好ましい。
【００２８】
特に本発明に係るトリアリールアミン化合物においては、中央のピロール骨格を挟む両側のトリアリールアミン部分が同じ構造であることが好ましい。具体的には、Ａｒ１とＡｒ３とが同じ構造であり、Ａｒ２とＡｒ４とが同じ構造であることが好ましい。このように設計されるトリアリールアミン系化合物は、製造し易いとともに、電荷の偏りが生じ難く、電気特性及び応答性とも大幅に向上させることができる。
【００２９】
前記一般式［１］中、Ａ１、Ａ２はそれぞれ独立に、置換基を有していてもよいアリーレン基を表す。Ａ１、Ａ２としては、６以上２０以下の炭素原子を有するアリーレン基が好ましく、例えば、フェニレン基、ナフチレン基、アントリレン基、フェナントリレン基、ピレニレン基、ビフェニレン基が挙げられる。製造コストの面からは、フェニレン基、ナフチレン基のような６以上１０以下の炭素原子を有するアリーレン基が特に好ましい。
【００３０】
さらに、Ａ１、Ａ２が置換基を有する場合、その置換基としては、１以上１０以下の炭素原子を有し、かつＨａｍｍｅｔｔ則における置換基定数σＰが０．２０以下である置換基が好ましい。その置換基はヘテロ原子を有していてもよい。ここで、Ｈａｍｍｅｔｔ則は、芳香族化合物における置換基が芳香環の電子状態に与える効果を説明するために用いられる経験則であって、置換ベンゼンの置換基定数σＰは、置換基の電子供与／吸引の程度を定量化した値といえる。σＰ値が正であれば置換安息香酸の方が無置換のものより酸性が強い、つまり電子吸引性置換基となる。逆にσＰ値が負であると電子供与性置換基となる。表１は、代表的な置換基のσＰ値である（日本化学会編、「化学便覧  基礎編II  改訂４版」、丸善株式会社、平成５年９月３０日発行、p.364〜365）。
【００３１】
【表１】
2007320925.tif 000004
【００３２】
そうした置換基としては、例えば、炭素数１以上４以下のアルキル基、炭素数１以上４以下のアルコキシ基、炭素数２以上４以下のアルキルアミノ基、炭素数６以上１０以下のアリール基等が挙げられ、具体的には、メチル基、エチル基、ｎ−プロピル基、イソプロピル基、ｎ−ブチル基、イソブチル基、ｔｅｒｔ−ブチル基、メトキシ基、エトキシ基、プロポキシ基、ブトキシ基、Ｎ，Ｎ−ジメチルアミノ基、Ｎ，Ｎ−ジエチルアミノ基、フェニル基、４−トリル基、４−エチルフェニル基、４−プロピルフェニル基、４−ブチルフェニル基、ナフチル基等が挙げられる。中でも、製造コストの面からは、置換基が無い場合、及び、置換基が炭素数１以上４以下の炭化水素基である場合が特に好ましい。
【００３３】
前記一般式［１］中、Ｒは、置換基を有していてもよいアルキル基又はアリール基を表す。Ｒとしては、１以上１４以下の炭素原子を有するアルキル基又はアリール基が好ましい。中でも、炭素数１以上６以下のアルキル基、炭素数６以上１４以下のアリール基等が好ましく、具体的には、メチル基、エチル基、ｎ−プロピル基、イソプロピル基、ｎ−ブチル基、イソブチル基、ｔｅｒｔ−ブチル基、シクロヘキシル基、フェニル基、ナフチル基、アントリル基、フェナントリル基等が挙げられる。電気特性及び溶解性の面からは、炭素数１以上６以下の炭化水素基又は炭素数６以上１０以下のアリール基が特に好ましい。
【００３４】
さらに、Ｒが置換基を有する場合、その置換基としては、１以上１０以下の炭素原子を有し、かつＨａｍｍｅｔｔ則における置換基定数σＰが０．２０以下である置換基が好ましい。なお、Ｈａｍｍｅｔｔ則における置換基定数σＰが０．２０以下である置換基は上述した通りである。置換基としては、例えば、炭素数１以上４以下のアルキル基、炭素数１以上４以下のアルコキシ基、炭素数２以上４以下のアルキルアミノ基、炭素数６以上１０以下のアリール基等が挙げられ、具体的には、メチル基、エチル基、ｎ−プロピル基、イソプロピル基、ｎ−ブチル基、イソブチル基、ｔｅｒｔ−ブチル基、メトキシ基、エトキシ基、プロポキシ基、ブトキシ基、Ｎ，Ｎ−ジメチルアミノ基、Ｎ，Ｎ−ジエチルアミノ基、フェニル基、４−トリル基、４−エチルフェニル基、４−プロピルフェニル基、４−ブチルフェニル基、ナフチル基等が挙げられる。中でも、製造コストの面からは、炭素数１以上４以下の炭化水素基が特に好ましい。
【００３５】
前記一般式［１］中、Ｒ１、Ｒ２はそれぞれ独立に、水素原子、置換基を有していてもよいアルキル基、置換基を有していてもよいアルコキシ基、又は置換基を有していてもよいアリール基を表す。水素原子以外のＲ１、Ｒ２としては、１以上１０以下の炭素原子を有し、かつＨａｍｍｅｔｔ則における置換基定数σが０．２０以下である基が好ましい。例えば、炭素数１以上４以下のアルキル基、炭素数１以上４以下のアルコキシ基、炭素数６以上１０以下のアリール基等が挙げられ、具体的には、メチル基、エチル基、ｎ−プロピル基、イソプロピル基、ｎ−ブチル基、イソブチル基、ｔｅｒｔ−ブチル基、メトキシ基、エトキシ基、プロポキシ基、ブトキシ基、フェニル基、ナフチル基等が挙げられる。製造コストの面からは、水素原子、炭素数１以上４以下の炭化水素基が特に好ましい。
【００３６】
前記一般式［１］で表される、ピロール骨格を有するトリアリールアミン系化合物の代表例として、以下の例示化合物ＣＴ−１からＣＴ−１２が挙げられる。ただし、トリアリールアミン系化合物はこれらの化合物に限定されるものではない。
【００３７】
【化３】
2007320925.tif 000005
【００３８】
【化４】
2007320925.tif 000006
【００３９】
【化５】
2007320925.tif 000007
【００４０】
【化６】
2007320925.tif 000008
【００４１】
【化７】
2007320925.tif 000009
【００４２】
【化８】
2007320925.tif 000010
【００４３】
【化９】
2007320925.tif 000011
【００４４】
これらのトリアリールアミン系化合物は、公知の方法により容易に合成することができる。例えば、本発明に係る上記例示化合物ＣＴ−１は、次の反応式に従って製造することができる。
【００４５】
【化１０】
2007320925.tif 000012
【００４６】
［電子写真感光体］
以下に、本発明に係る電子写真感光体について説明する。本発明の電子写真感光体は、導電性支持体（基体）上に、上述したトリアリールアミン系化合物を含有する感光層を設けたものである。こうした構成からなるものであれば、感光層の構造は特に制限されないが、電荷発生層と電荷輸送層が積層された機能分離型の積層型感光体が好ましい。
【００４７】
（導電性支持体）
導電性支持体について特に制限は無いが、例えばアルミニウム、アルミニウム合金、ステンレス鋼、銅、ニッケル等の金属材料や、金属、カーボン、酸化錫等の導電性粉体を添加して導電性を付与した樹脂材料や、アルミニウム、ニッケル、ＩＴＯ（酸化インジウム酸化錫）等の導電性材料をその表面に蒸着又は塗布した樹脂、ガラス、紙等が主として使用される。これらは１種を単独で用いてもよく、２種以上を任意の組み合わせ及び比率で併用しても良い。導電性支持体の形態としては、ドラム状、シート状、ベルト状等のものが用いられる。更には、金属材料の導電性支持体の上に、導電性・表面性等の制御や欠陥被覆のために、適当な抵抗値を有する導電性材料を塗布したものを用いても良い。
【００４８】
また、導電性支持体としてアルミニウム合金等の金属材料を用いた場合、陽極酸化被膜を施してから用いても良い。陽極酸化被膜を施した場合には、公知の方法により封孔処理を施すのが望ましい。
【００４９】
導電性支持体表面は、平滑であっても良いし、特別な切削方法を用いたり、研磨処理を施したりすることにより、粗面化されていても良い。また、導電性支持体を構成する材料に適当な粒径の粒子を混合することによって、粗面化されたものでも良い。また、安価化のためには、切削処理を施さず、引き抜き管をそのまま使用することも可能である。
【００５０】
（下引き層）
導電性支持体と後述する感光層との間には、接着性・ブロッキング性等の改善のため、下引き層を設けても良い。下引き層としては、樹脂、又は、樹脂に金属酸化物等の粒子を分散したもの等が用いられる。また、下引き層は、単一層からなるものであっても、複数層からなるものであってもかまわない。
【００５１】
下引き層に用いる金属酸化物粒子の例としては、酸化チタン、酸化アルミニウム、酸化珪素、酸化ジルコニウム、酸化亜鉛、酸化鉄等の１種の金属元素を含む金属酸化物粒子や、チタン酸カルシウム、チタン酸ストロンチウム、チタン酸バリウム等の複数の金属元素を含む金属酸化物粒子等が挙げられる。これらは一種類の粒子を単独で用いても良いし、複数の種類の粒子を混合して用いても良い。これらの金属酸化物粒子の中で、酸化チタン及び酸化アルミニウムが好ましく、特に酸化チタンが好ましい。酸化チタン粒子は、その表面に、酸化錫、酸化アルミニウム、酸化アンチモン、酸化ジルコニウム、酸化珪素等の無機物、又はステアリン酸、ポリオール、シリコーン等の有機物による処理を施されていても良い。酸化チタン粒子の結晶型としては、ルチル、アナターゼ、ブルッカイト、アモルファスのいずれも用いることができる。また、複数の結晶状態のものが含まれていても良い。
【００５２】
また、金属酸化物粒子の粒径としては種々のものが利用できるが、中でも下引き層の原料であるバインダー樹脂等の特性及び液の安定性の面から、平均一次粒径として１０ｎｍ以上１００ｎｍ以下が好ましく、特に好ましいのは１０ｎｍ以上２５ｎｍ以下である。この平均一次粒径は、ＴＥＭ写真等から得ることができる。
【００５３】
下引き層は、金属酸化物粒子をバインダー樹脂に分散した形で形成するのが望ましい。下引き層に用いられるバインダー樹脂としては、エポキシ樹脂、ポリエチレン樹脂、ポリプロピレン樹脂、アクリル樹脂、メタクリル樹脂、ポリアミド樹脂、塩化ビニル樹脂、酢酸ビニル樹脂、フェノール樹脂、ポリカーボネート樹脂、ポリウレタン樹脂、ポリイミド樹脂、塩化ビニリデン樹脂、ポリビニルアセタール樹脂、塩化ビニル−酢酸ビニル共重合体、ポリビニルアルコール樹脂、ポリウレタン樹脂、ポリアクリル酸樹脂、ポリアクリルアミド樹脂、ポリビニルピロリドン樹脂、ポリビニルピリジン樹脂、水溶性ポリエステル樹脂、ニトロセルロース等のセルロースエステル樹脂、セルロースエーテル樹脂、カゼイン、ゼラチン、ポリグルタミン酸、澱粉、スターチアセテート、アミノ澱粉、ジルコニウムキレート化合物、ジルコニウムアルコキシド化合物等の有機ジルコニウム化合物、チタニルキレート化合物、チタニルアルコキシド化合物等の有機チタニル化合物、シランカップリング剤等の公知のバインダー樹脂が挙げられる。なお、これらは単独で用いても良く、或いは２種以上を任意の組み合わせ及び比率で併用しても良い。また、硬化剤とともに硬化した形で使用してもよい。中でも、アルコール可溶性の共重合ポリアミド、変性ポリアミド等は、良好な分散性、塗布性を示すことから好ましい。
【００５４】
下引き層に用いられるバインダー樹脂に対する無機粒子の混合比率は任意に選ぶことが可能であるが、分散液の安定性、塗布性の観点から、バインダー樹脂１００重量部に対して、通常は１０重量部以上、５００重量部以下の範囲で混合することが好ましい。
【００５５】
下引き層の膜厚は、任意に選ぶことができるが、感光体の電気特性及び塗布性を向上させる観点から、通常は０．１μｍ以上、２０μｍ以下の範囲が好ましい。なお、下引き層には、公知の酸化防止剤等を混合しても良いし、画像欠陥防止等を目的として、顔料粒子、樹脂粒子等を含有させても良い。
【００５６】
（感光層）
感光層は、上述の導電性支持体上に（前述の下引き層を設けた場合は下引き層上に）形成される。感光層は、上述した一般式（Ｉ）で表されるトリアリールアミン系化合物を含有する層であり、その型式としては、電荷発生材料と電荷輸送材料（本発明に係るトリアリールアミン系化合物を含む）とが同一層に存在し、それらがバインダー樹脂中に分散した単層構造のもの（以下適宜、「単層型感光層」という。）と、電荷発生材料がバインダー樹脂中に分散された電荷発生層及び電荷輸送材料（本発明に係るトリアリールアミン系化合物を含む）がバインダー樹脂中に分散された電荷輸送層を含む、二層以上の層からなる積層構造のもの（以下適宜、「積層型感光層」という。）とが挙げられるが、何れの形態であってもよい。
【００５７】
また、積層型感光層としては、導電性支持体側から電荷発生層、電荷輸送層をこの順に積層して設ける順積層型感光層と、逆に電荷輸送層、電荷発生層の順に積層して設ける逆積層型感光層とがあり、いずれを採用することも可能であるが、最もバランスの取れた光導電性を発揮できる順積層型感光層が好ましい。
【００５８】
（積層型感光層）
以下、本発明の好ましい実施様態として積層型感光層を例としてさらに詳細に説明するが、本発明の趣旨に反しない限り、本発明はこれらの実施様態に制限されるものではない。
【００５９】
（電荷発生層）
積層型感光層の電荷発生層は、電荷発生材料をバインダー樹脂で結着することにより形成され、必要に応じて使用されるその他の成分を含有する。電荷発生材料としては、セレニウム及びその合金、硫化カドミウム、その他の無機系光導電材料と、有機顔料等の有機系光導電材料とが挙げられるが、有機系光導電材料の方が好ましく、特に有機顔料が好ましい。有機顔料の具体例としては、フタロシアニン顔料、アゾ顔料、ジチオケトピロロピロール顔料、スクアレン（スクアリリウム）顔料、キナクリドン顔料、インジゴ顔料、ペリレン顔料、多環キノン顔料、アントアントロン顔料、ベンズイミダゾール顔料等が挙げられる。これらの中でも、特にフタロシアニン顔料及びアゾ顔料が好ましい。電荷発生物質として有機顔料を使用する場合、通常はこれらの有機顔料の微粒子を、各種のバインダー樹脂で結着した分散層の形で使用する。
【００６０】
電荷発生材料として有機顔料を使用する場合、特にフタロシアニン顔料又はアゾ顔料が好ましい。フタロシアニン顔料は、比較的長波長のレーザー光に対して高感度の感光体が得られる点で優れており、また、アゾ顔料は、白色光及び比較的短波長のレーザー光（例えば３８０〜５００ｎｍの範囲の波長を有するレーザー光）に対し十分な感度を持つ点で優れている。
【００６１】
電荷発生材料としてフタロシアニン顔料を使用する場合、具体的には無金属フタロシアニン、銅、インジウム、ガリウム、スズ、チタン、亜鉛、バナジウム、シリコン、ゲルマニウム、アルミニウム等の金属、又はその酸化物、ハロゲン化物、水酸化物、アルコキシド等の配位したフタロシアニン類の各結晶型を持ったもの、酸素原子等を架橋原子として用いたフタロシアニンダイマー類等が使用される。
【００６２】
電荷発生材料として無金属フタロシアニン化合物又は金属含有フタロシアニン化合物を用いた場合は、比較的長波長のレーザー光、例えば７８０ｎｍ近辺の波長を有するレーザー光に対して高感度の感光体を得ることができる。また、電荷発生材料としてモノアゾ、ジアゾ、トリスアゾ等のアゾ顔料を用いた場合には、白色光、又は６６０ｎｍ近辺の波長を有するレーザー光、又は例えば４５０ｎｍ、４００ｎｍ近辺の比較的短波長のレーザー光（例えば３８０〜５００ｎｍの範囲の波長を有するレーザー光）に対して十分な感度を有する感光体を得ることができる。
【００６３】
フタロシアニン顔料は、結晶型を有するものであっても無定形のものであっても構わないが、通常、感度が高いという点で結晶型のフタロシアニン顔料が好ましく用いられる。結晶型フタロシアニン顔料の中でも、特に感度の高い結晶型であるＸ型、τ型の無金属フタロシアニン、Ａ型（別称β型）、Ｂ型（別称α型）、Ｄ型（別称Ｙ型）等のオキシチタニウムフタロシアニン、オキシバナジウムフタロシアニン、クロロインジウムフタロシアニン、ヒドロキシインジウムフタロシアニン、II型等のクロロガリウムフタロシアニン、Ｖ型等のヒドロキシガリウムフタロシアニン、Ｇ型、Ｉ型等のμ−オキソ−ガリウムフタロシアニン二量体、II型等のμ−オキソ−アルミニウムフタロシアニン二量体が好適である。
【００６４】
また、これら結晶型フタロシアニン顔料の中でも、Ａ型（別称β型）、Ｂ型（別称α型）、及び粉末Ｘ線回折の回折角２θ（±０．２゜）が２７．１゜もしくは２７．３゜に明瞭なピークを示すことを特徴とするＤ型（Ｙ型）チタニルフタロシアニン、II型クロロガリウムフタロシアニン、Ｖ型及び粉末Ｘ線回折の回折角２θ（±０．２゜）が２８．１゜に最も強いピークを有すること、また２６．２゜にピークを持たず２８．１゜に明瞭なピークを有し、かつ２５．９゜の半値幅Ｗが０．１゜≦Ｗ≦０．４゜であることを特徴とするヒドロキシガリウムフタロシアニン、Ｇ型μ−オキソ−ガリウムフタロシアニン二量体等が特に好ましい。
【００６５】
フタロシアニン顔料としては、何れか一種の化合物を単独で用いても良いし、複数種の化合物を混合あるいは混晶状態で用いても良い。ここでのフタロシアニン顔料ないしは結晶状態における混合状態として、それぞれの構成要素を後から混合して用いても良いし、合成、顔料化、結晶化等のフタロシアニン顔料の製造・処理工程において混合状態を生じせしめたものでも良い。このような処理としては、酸ペースト処理・磨砕処理・溶剤処理等が知られている。混晶状態を生じさせるためには、特開平１０−４８８５９号公報に記載のように、２種類の結晶を混合後に機械的に摩砕、不定形化した後に、溶剤処理によって特定の結晶状態に変換する方法が挙げられる。
【００６６】
一方、電荷発生材料としてアゾ顔料を使用する場合には、従前公知の各種のアゾ顔料を使用することが可能であるが、各種のビスアゾ顔料、トリスアゾ顔料が好適に用いられる。好ましいアゾ顔料の例を下記に示す。
【００６７】
【化１１】
2007320925.tif 000013
【００６８】
【化１２】
2007320925.tif 000014
【００６９】
【化１３】
2007320925.tif 000015
【００７０】
電荷発生材料として、上記例示の有機顔料を用いる場合には、１種の顔料を単独で用いてもよいし、２種類以上の顔料を混合して用いてもよい。２種類以上の顔料を混合して用いる場合、可視域と近赤外域の異なるスペクトル領域で分光感度特性を有する２種類以上の電荷発生材料を組み合わせて用いることが好ましく、中でもジスアゾ顔料又はトリスアゾ顔料と、フタロシアニン顔料とを組み合わせて用いることがより好ましい。
【００７１】
積層型感光層を構成する電荷発生層に用いるバインダー樹脂は特に制限されないが、例としては、ポリビニルブチラール樹脂、ポリビニルホルマール樹脂、ブチラールの一部がホルマールや、アセタール等で変性された部分アセタール化ポリビニルブチラール樹脂等のポリビニルアセタール系樹脂、ポリアリレート樹脂、ポリカーボネート樹脂、ポリエステル樹脂、変性エーテル系ポリエステル樹脂、フェノキシ樹脂、ポリ塩化ビニル樹脂、ポリ塩化ビニリデン樹脂、ポリ酢酸ビニル樹脂、ポリスチレン樹脂、アクリル樹脂、メタクリル樹脂、ポリアクリルアミド樹脂、ポリアミド樹脂、ポリビニルピリジン樹脂、セルロース系樹脂、ポリウレタン樹脂、エポキシ樹脂、シリコーン樹脂、ポリビニルアルコール樹脂、ポリビニルピロリドン樹脂、カゼインや、塩化ビニル−酢酸ビニル共重合体、ヒドロキシ変性塩化ビニル−酢酸ビニル共重合体、カルボキシル変性塩化ビニル−酢酸ビニル共重合体、塩化ビニル−酢酸ビニル−無水マレイン酸共重合体等の塩化ビニル−酢酸ビニル系共重合体、スチレン−ブタジエン共重合体、塩化ビニリデン−アクリロニトリル共重合体、スチレン−アルキッド樹脂、シリコン−アルキッド樹脂、フェノール−ホルムアルデヒド樹脂等の絶縁性樹脂や、ポリ−Ｎ−ビニルカルバゾール、ポリビニルアントラセン、ポリビニルペリレン等の有機光導電性ポリマー等が挙げられる。これらのバインダー樹脂は、何れか１種を単独で用いても良く、２種類以上を任意の組み合わせで混合して用いても良い。
【００７２】
電荷発生層は、具体的に、上述のバインダー樹脂を有機溶剤に溶解した溶液に、ハロゲン置換インジウムフタロシアニン又は場合によって用いられるその他の電荷発生材料を分散させて塗布液を調整し、これを順積層型感光層の場合には導電性支持体上に（下引き層を設ける場合は下引き層上に）、また、逆積層型感光層の場合には電荷輸送層上に塗布、乾燥して得ることができる。
【００７３】
電荷発生層形成用の塗布液の作製に用いられる溶剤としては、バインダー樹脂を溶解させるものであれば特に制限されないが、例えば、ペンタン、ヘキサン、オクタン、ノナン等の飽和脂肪族系溶媒、トルエン、キシレン、アニソール等の芳香族系溶媒、クロロベンゼン、ジクロロベンゼン、クロロナフタレン等のハロゲン化芳香族系溶媒、ジメチルホルムアミド、Ｎ−メチル−２−ピロリドン等のアミド系溶媒、メタノール、エタノール、イソプロパノール、ｎ−ブタノール、ベンジルアルコール等のアルコール系溶媒、グリセリン、ポリエチレングリコール等の脂肪族多価アルコール類、アセトン、シクロヘキサノン、メチルエチルケトン、４−メトキシ−４−メチル−２−ペンタノン等の鎖状又は環状ケトン系溶媒、ギ酸メチル、酢酸エチル、酢酸ｎ−ブチル等のエステル系溶媒、塩化メチレン、クロロホルム、１，２−ジクロロエタン等のハロゲン化炭化水素系溶媒、ジエチルエーテル、ジメトキシエタン、テトラヒドロフラン、１，４−ジオキサン、メチルセルソルブ、エチルセルソルブ等の鎖状又は環状エーテル系溶媒、アセトニトリル、ジメチルスルホキシド、スルホラン、ヘキサメチルリン酸トリアミド等の非プロトン性極性溶媒、ｎ−ブチルアミン、イソプロパノールアミン、ジエチルアミン、トリエタノールアミン、エチレンジアミン、トリエチレンジアミン、トリエチルアミン等の含窒素化合物、リグロイン等の鉱油、水等が挙げられる。これらは何れか１種を単独で用いても良いし、２種以上を併用して用いてもよい。なお、上述の下引き層を設ける場合には、この下引き層を溶解しないものが好ましい。
【００７４】
電荷発生層において、バインダー樹脂と電荷発生材料との配合比（重量比）は、バインダー樹脂１００重量部に対して電荷発生材料が通常１０重量部以上、好ましくは３０重量部以上、また、通常１０００重量部以下、好ましくは５００重量部以下の範囲である。電荷発生材料の比率が高すぎると、電荷発生材料の凝集等により塗布液の安定性が低下するおそれがある。一方、電荷発生材料の比率が低すぎると、感光体としての感度の低下を招くおそれがある。なお、複数種の電荷発生材料を併用する場合には、それらの電荷発生材料の合計が上記範囲内になるようにする。また、電荷発生層の膜厚は、通常０．１μｍ以上、好ましくは０．１５μｍ以上、また、通常１０μｍ以下、好ましくは０．６μｍ以下の範囲である。
【００７５】
電荷発生材料を分散させる方法としては、ボールミル分散法、アトライター分散法、サンドミル分散法等の公知の分散法を用いることができる。なお、分散時には、電荷発生材料の粒子を０．５μｍ以下、好ましくは０．３μｍ以下、より好ましくは０．１５μｍ以下の範囲の粒子サイズに微細化することが有効である。
【００７６】
（電荷輸送層）
積層型感光層を構成する電荷輸送層は、少なくとも上記一般式［Ｉ］で表されるトリアリールアミン系化合物を電荷輸送材料として含有するとともに、通常はバインダー樹脂と、必要に応じて使用されるその他の成分とを含有する。電荷輸送層の形成方法に特に制限は無いが、例えば少なくとも上記一般式［Ｉ］で表されるトリアリールアミン系化合物とバインダー樹脂とを溶剤に溶解又は分散して電荷輸送層用塗布液を作製し、これを順積層型感光層の場合には電荷発生層上に、また、逆積層型感光層の場合には導電性支持体上に（下引き層を設ける場合は下引き層上に）塗布、乾燥して得ることができる。
【００７７】
電荷輸送材料としては、少なくとも本発明に係るトリアリールアミン系化合物が用いられる。本発明に係るトリアリールアミン系化合物は、１種を単独で用いてもよいし、異なる化学構造からなる２種以上のものを任意の組み合わせ及び比率で用いてもよい。
【００７８】
また、上記一般式［Ｉ］で表されるトリアリールアミン系化合物に加えて、公知の他の電荷輸送材料を併用してもよい。他の電荷輸送材料を併用する場合、その種類は特に制限されないが、例えばカルバゾール誘導体、ヒドラゾン化合物、芳香族アミン誘導体、スチルベン誘導体、ブタジエン誘導体及びこれらの誘導体のうちの複数の誘導体が結合されたものが好ましい。更に具体的には、特開平２−２３０２５５号、特開昭６３−２２５６６０号、特開昭５８−１９８０４３号、特公昭５８−３２３７２号、及び特公平７−２１６４６号の各公報に記載の化合物が好ましく使用される。これらの化合物の複数種が結合したものが好ましい。これらの電荷輸送材料は、何れか１種を単独で用いても良く、２種以上を任意の組み合わせで併用しても良い。
【００７９】
なお、本発明に係るトリアリールアミン系化合物と、公知の他の電荷輸送材料とを併用する場合は、併用する電荷輸送材料の電荷輸送材料全量に対する含有比率（重量％）は、特に制限されないが、５０％以下であることが好ましい。
【００８０】
電荷輸送層を構成するバインダー樹脂は、膜強度を確保するために使用される。バインダー樹脂としては、例えばブタジエン樹脂、スチレン樹脂、酢酸ビニル樹脂、塩化ビニル樹脂、アクリル酸エステル樹脂、メタクリル酸エステル樹脂、ビニルアルコール樹脂、エチルビニルエーテル等のビニル化合物の重合体及び共重合体、ポリビニルブチラール樹脂、ポリビニルホルマール樹脂、部分変性ポリビニルアセタール、ポリカーボネート樹脂、ポリエステル樹脂、ポリアリレート樹脂、ポリアミド樹脂、ポリウレタン樹脂、セルロースエステル樹脂、フェノキシ樹脂、シリコーン樹脂、シリコン−アルキッド樹脂、ポリ−Ｎ−ビニルカルバゾール樹脂等が挙げられる。中でも、ポリカーボネート樹脂、ポリアリレート樹脂が好ましい。これらのバインダー樹脂は、適当な硬化剤を用いて熱、光等により架橋させて用いることもできる。これらのバインダー樹脂は、何れか１種を単独で用いても良く、２種以上を任意の組み合わせで用いても良い。
【００８１】
バインダー樹脂と電荷輸送材料との割合は、バインダー樹脂１００重量部に対して電荷輸送材料を２０重量部以上の比率で使用する。中でも、残留電位低減の観点からは、電荷輸送材料を３０重量部以上とすることが好ましく、更には、繰り返し使用した際の安定性や電荷移動度の観点からは４０重量部以上とすることがより好ましい。一方、感光層の熱安定性の観点からは、電荷輸送材料を通常は１５０重量部以下の比率で使用する。中でも、電荷輸送材料とバインダー樹脂との相溶性の観点からは１１０重量部以下とすることが好ましく、耐刷性の観点からは８０重量部以下とすることがより好ましく、耐傷性の観点からは７０重量部以下とすることが最も好ましい。
【００８２】
電荷輸送層の膜厚は特に制限されないが、長寿命、画像安定性の観点、更には高解像度の観点から、通常５μｍ以上、好ましくは１０μｍ以上、また、通常５０μｍ以下、好ましくは４５μｍ以下、更には３０μｍ以下の範囲とする。
【００８３】
（単層型感光層）
単層型感光層は、電荷発生材料と上記一般式［Ｉ］で表されるトリアリールアミン系化合物を少なくとも含む電荷輸送材料に加えて、積層型感光層を構成する電荷輸送層と同様に、膜強度確保のためにバインダー樹脂を使用して形成する。具体的には、電荷発生材料と電荷輸送材料と各種バインダー樹脂とを溶剤に溶解又は分散して塗布液を作製し、導電性支持体上（下引き層を設ける場合は下引き層上）に塗布、乾燥して得ることができる。
【００８４】
電荷輸送材料及びバインダー樹脂の種類並びにこれらの使用比率は、積層型感光層を構成する電荷輸送層について説明したものと同様である。これらの電荷輸送材料及びバインダー樹脂からなる電荷輸送媒体中に、さらに電荷発生材料が分散される。
【００８５】
電荷発生材料は、積層型感光層を構成する電荷発生層について説明したものと同様のものが使用できる。但し、単層型感光層の場合、電荷発生材料の粒子径を充分に小さくする必要がある。具体的には、通常１μｍ以下、好ましくは０．５μｍ以下の範囲とする。
【００８６】
単層型感光層内に分散される電荷発生材料の量は、少な過ぎると充分な感度が得られない一方で、多過ぎると帯電性の低下、感度の低下等の弊害があることから、単層型感光層全体に対して通常０．５重量％以上、好ましくは１重量％以上、また、通常５０重量％以下、好ましくは２０重量％以下の範囲で使用される。
【００８７】
また、単層型感光層におけるバインダー樹脂と電荷発生材料との使用比率は、バインダー樹脂１００重量部に対して電荷発生材料が通常０．１重量部以上、好ましくは１重量部以上、また、通常３０重量部以下、好ましくは１０重量部以下の範囲とする。
【００８８】
単層型感光層の膜厚は、通常５μｍ以上、好ましくは１０μｍ以上、また、通常１００μｍ以下、好ましくは５０μｍ以下の範囲である。
【００８９】
（その他の機能層等）
積層型感光体、単層型感光体ともに、感光層又はそれを構成する各層には、成膜性、可撓性、塗布性、耐汚染性、耐ガス性、耐光性等を向上させる目的で、周知の酸化防止剤、可塑剤、紫外線吸収剤、電子吸引性化合物、レベリング剤、可視光遮光剤等の添加物を含有させても良い。
【００９０】
また、積層型感光体、単層型感光体ともに、上記手順により形成された感光層を最上層、即ち表面層としてもよいが、その上に更に別の層を設け、これを表面層としてもよい。例えば、感光層の損耗を防止したり、帯電器等から発生する放電生成物等による感光層の劣化を防止・軽減したりする目的で、保護層を設けても良い。
【００９１】
保護層は、導電性材料を適当なバインダー樹脂中に含有させて形成するか、特開平９−１９０００４号、特開平１０−２５２３７７号の各公報に記載のトリフェニルアミン骨格等の電荷輸送能を有する化合物を用いた共重合体を用いることができる。
【００９２】
保護層に用いる導電性材料としては、ＴＰＤ（Ｎ，Ｎ’−ジフェニル−Ｎ，Ｎ’−ビス−（ｍ−トリル）ベンジジン）等の芳香族アミノ化合物、酸化アンチモン、酸化インジウム、酸化錫、酸化チタン、酸化錫−酸化アンチモン、酸化アルミニウム、酸化亜鉛等の金属酸化物等を用いることが可能であるが、これに限定されるものではない。
【００９３】
保護層に用いるバインダー樹脂としては、ポリアミド樹脂、ポリウレタン樹脂、ポリエステル樹脂、エポキシ樹脂、ポリケトン樹脂、ポリカーボネート樹脂、ポリビニルケトン樹脂、ポリスチレン樹脂、ポリアクリルアミド樹脂、シロキサン樹脂等の公知の樹脂を用いることができ、また、特開平９−１９０００４号公報、特開平１０−２５２３７７号公報の記載のようなトリフェニルアミン骨格等の電荷輸送能を有する骨格と上記樹脂の共重合体を用いることもできる。
【００９４】
保護層の電気抵抗は、通常１０９Ω・ｃｍ以上、１０１４Ω・ｃｍ以下の範囲とする。電気抵抗が前記範囲より高くなると、残留電位が上昇しカブリの多い画像となってしまう一方、前記範囲より低くなると、画像のボケ、解像度の低下が生じてしまう。また、保護層は像露光の際に照射される光の透過を実質上妨げないように構成されなければならない。
【００９５】
また、感光体表面の摩擦抵抗や、摩耗を低減、トナーの感光体から転写ベルト、紙への転写効率を高める等の目的で、表面層にフッ素系樹脂、シリコーン樹脂、ポリエチレン樹脂等、又はこれらの樹脂からなる粒子や無機化合物の粒子を、表面層に含有させても良いし、或いは、これらの樹脂や粒子を含む層を新たに表面層として形成しても良い。
【００９６】
（各層の形成方法）
これらの感光体を構成する各層は、含有させる材料を溶剤に溶解又は分散させて得られた塗布液を、導電性支持体上に浸漬塗布、スプレー塗布、ノズル塗布、バーコート、ロールコート、ブレード塗布等の公知の方法により、各層ごとに順次塗布・乾燥工程を繰り返すことにより形成される。
【００９７】
塗布液の作製に用いられる溶媒又は分散媒に特に制限は無いが、具体例としては、メタノール、エタノール、プロパノール、２−メトキシエタノール等のアルコール類、テトラヒドロフラン、１，４−ジオキサン、ジメトキシエタン等のエーテル類、ギ酸メチル、酢酸エチル等のエステル類、アセトン、メチルエチルケトン、シクロヘキサノン、４−メトキシ−４−メチル−２−ペンタノン等のケトン類、ベンゼン、トルエン、キシレン等の芳香族炭化水素類、ジクロロメタン、クロロホルム、１，２−ジクロロエタン、１，１，２−トリクロロエタン、１，１，１−トリクロロエタン、テトラクロロエタン、１，２−ジクロロプロパン、トリクロロエチレン等の塩素化炭化水素類、ｎ−ブチルアミン、イソプロパノールアミン、ジエチルアミン、トリエタノールアミン、エチレンジアミン、トリエチレンジアミン等の含窒素化合物類、アセトニトリル、Ｎ−メチルピロリドン、Ｎ，Ｎ−ジメチルホルムアミド、ジメチルスルホキシド等の非プロトン性極性溶剤類等が挙げられる。また、これらは１種を単独で用いてもよいし、２種以上を任意の組み合わせ及び種類で併用してもよい。
【００９８】
溶媒又は分散媒の使用量は特に制限されないが、各層の目的や選択した溶媒・分散媒の性質を考慮して、塗布液の固形分濃度や粘度等の物性が所望の範囲となるように適宜調整するのが好ましい。
【００９９】
例えば、単層型感光層、及び機能分離型の積層型感光層を構成する電荷輸送層の場合には、塗布液の固形分濃度を通常５重量％以上、好ましくは１０重量％以上、また、通常４０重量％以下、好ましくは３５重量％以下の範囲とする。また、塗布液の粘度を通常１０ｍＰａ・ｓ以上、好ましくは５０ｍＰａ・ｓ以上、また、通常５００ｍＰａ・ｓ以下、好ましくは４００ｍＰａ・ｓ以下の範囲とする。
【０１００】
また、積層型感光層を構成する電荷発生層の場合には、塗布液の固形分濃度は、通常０．１重量％以上、好ましくは１重量％以上、また、通常１５重量％以下、好ましくは１０重量％以下の範囲とする。また、塗布液の粘度は、通常０．０１ｍＰａ・ｓ以上、好ましくは０．１ｍＰａ・ｓ以上、また、通常２０ｍＰａ・ｓ以下、好ましくは１０ｍＰａ・ｓ以下の範囲とする。
【０１０１】
塗布液の塗布方法としては、浸漬コーティング法、スプレーコーティング法、スピナーコーティング法、ビードコーティング法、ワイヤーバーコーティング法、ブレードコーティング法、ローラーコーティング法、エアーナイフコーティング法、カーテンコーティング法等が挙げられるが、他の公知のコーティング法を用いることも可能である。
【０１０２】
塗布液の乾燥は、室温における指触乾燥後、通常３０℃以上、２００℃以下の温度範囲で、１分から２時間の間、静止又は送風下で加熱乾燥させることが好ましい。また、加熱温度は一定であってもよく、乾燥時に温度を変更させながら加熱を行なっても良い。
【０１０３】
［画像形成装置］
次に、本発明の電子写真感光体を用いた画像形成装置（本発明の画像形成装置）の実施の形態について、装置の要部構成を示す図１を用いて説明する。但し、実施の形態は以下の説明に限定されるものではなく、本発明の要旨を逸脱しない限り任意に変形して実施することができる。
【０１０４】
図１に示すように、本発明の画像形成装置は、上述した本発明に係る電子写真感光体１と、電子写真感光体１を帯電させる帯電装置（帯電部）２と、帯電した電子写真感光体１を露光させて静電潜像を形成する露光装置（露光部）３と、電子写真感光体１上に形成された前記静電潜像を現像する現像装置（現像部）４と、を備えて構成され、更に、必要に応じて転写装置５、クリーニング装置６及び定着装置７が設けられる。
【０１０５】
電子写真感光体１は、上述した本発明の電子写真感光体であれば特に制限はないが、図１ではその一例として、円筒状の導電性支持体の表面に上述した感光層を形成したドラム状の感光体を示している。この電子写真感光体１の外周面に沿って、帯電装置２、露光装置３、現像装置４、転写装置５及びクリーニング装置６がそれぞれ配置されている。
【０１０６】
帯電装置２は、電子写真感光体１を帯電させるもので、電子写真感光体１の表面を所定電位に均一帯電させる。帯電装置としては、コロトロンやスコロトロン等のコロナ帯電装置、電圧印加された直接帯電部材を感光体表面に接触させて帯電させる直接帯電装置（接触型帯電装置）、帯電ブラシ等の接触型帯電装置等がよく用いられる。直接帯電手段の例としては、帯電ローラ、帯電ブラシ等の接触帯電器等が挙げられる。なお、図１では、帯電装置２の一例としてローラ型の帯電装置（帯電ローラ）を示している。直接帯電手段として、気中放電を伴う帯電、あるいは気中放電を伴わない注入帯電いずれも可能である。また、帯電時に印加する電圧としては、直流電圧だけでもよいし、直流に交流を重畳させたものであってもよい。
【０１０７】
露光装置３は、電子写真感光体１に露光を行なって電子写真感光体１の感光面に静電潜像を形成することができるものであれば、その種類に特に制限はない。具体例としては、ハロゲンランプ、蛍光灯、半導体レーザーやＨｅ−Ｎｅレーザー等のレーザー、ＬＥＤ等が挙げられる。また、感光体内部露光方式によって露光を行なうようにしてもよい。露光を行なう際の光は任意であるが、例えば波長が７８０ｎｍの単色光、波長６００ｎｍ〜７００ｎｍのやや短波長寄りの単色光、波長３８０ｎｍ〜５００ｎｍの短波長の単色光等で露光を行なえばよい。
【０１０８】
現像装置４は、その種類に特に制限はなく、カスケード現像、一成分絶縁トナー現像、一成分導電トナー現像、二成分磁気ブラシ現像等の乾式現像方式や、湿式現像方式等の任意の装置を用いることができる。図１では、現像装置４は、現像槽４１、アジテータ４２、供給ローラ４３、現像ローラ４４、及び、規制部材４５からなり、現像槽４１の内部にトナーＴを貯留している構成となっている。また、必要に応じ、トナーＴを補給する補給装置（図示せず）を現像装置４に付帯させてもよい。この補給装置は、ボトル、カートリッジ等の容器からトナーＴを補給することが可能に構成される。
【０１０９】
供給ローラ４３は、導電性スポンジ等から形成される。現像ローラ４４は、鉄、ステンレス鋼、アルミニウム、ニッケル等の金属ロール、又はこうした金属ロールにシリコーン樹脂、ウレタン樹脂、フッ素樹脂等を被覆した樹脂ロール等からなる。この現像ローラ４４の表面には、必要に応じて、平滑加工や粗面加工を加えてもよい。
【０１１０】
現像ローラ４４は、電子写真感光体１と供給ローラ４３との間に配置され、電子写真感光体１及び供給ローラ４３に各々当接している。供給ローラ４３及び現像ローラ４４は、回転駆動機構（図示せず）によって回転される。供給ローラ４３は、貯留されているトナーＴを担持して、現像ローラ４４に供給する。現像ローラ４４は、供給ローラ４３によって供給されるトナーＴを担持して、電子写真感光体１の表面に接触させる。
【０１１１】
規制部材４５は、シリコーン樹脂やウレタン樹脂等の樹脂ブレード、ステンレス鋼、アルミニウム、銅、真鍮、リン青銅等の金属ブレード、又はこうした金属ブレードに樹脂を被覆したブレード等により形成されている。この規制部材４５は、現像ローラ４４に当接し、ばね等によって現像ローラ４４側に所定の力で押圧（一般的なブレード線圧は５〜５００ｇ重／ｃｍ）される。必要に応じて、この規制部材４５に、トナーＴとの摩擦帯電によりトナーＴに帯電を付与する機能を具備させてもよい。
【０１１２】
アジテータ４２は、回転駆動機構によってそれぞれ回転されており、トナーＴを攪拌するとともに、トナーＴを供給ローラ４３側に搬送する。アジテータ４２は、羽根形状、大きさ等を違えて複数設けてもよい。
【０１１３】
転写装置５は、その種類に特に制限はなく、コロナ転写、ローラ転写、ベルト転写等の静電転写法、圧力転写法、粘着転写法等、任意の方式を用いた装置を使用することができる。ここでは、転写装置５が電子写真感光体１に対向して配置された転写チャージャー，転写ローラ，転写ベルト等から構成されるものとする。この転写装置５は、トナーＴの帯電電位とは逆極性で所定電圧値（転写電圧）を印加し、電子写真感光体１に形成されたトナー像を記録紙（用紙，媒体）Ｐに転写するものである
【０１１４】
クリーニング装置６について特に制限はなく、ブラシクリーナー、磁気ブラシクリーナー、静電ブラシクリーナー、磁気ローラクリーナー、ブレードクリーナー等、任意のクリーニング装置を用いることができる。クリーニング装置６は、感光体１に付着している残留トナーをクリーニング部材で掻き落とし、残留トナーを回収するものである。但し、感光体表面に残留するトナーが少ないか、殆ど無い場合には、クリーニング装置６は無くても構わない。
【０１１５】
定着装置７は、上部定着部材（加圧ローラ）７１及び下部定着部材（定着ローラ）７２から構成され、定着部材７１又は７２の内部には加熱装置７３が備えられている。なお、図１では、上部定着部材７１の内部に加熱装置７３が備えられた例を示す。上部及び下部の各定着部材７１，７２は、ステンレス，アルミニウム等の金属素管にシリコンゴムを被覆した定着ロール、更にテフロン（登録商標）樹脂で被覆した定着ロール、定着シート等が公知の熱定着部材を使用することができる。更に、各定着部材７１，７２は、離型性を向上させる為にシリコーンオイル等の離型剤を供給する構成としてもよく、バネ等により互いに強制的に圧力を加える構成としてもよい。
【０１１６】
記録紙Ｐ上に転写されたトナーは、所定温度に加熱された上部定着部材７１と下部定着部材７２との間を通過する際、トナーが溶融状態まで熱加熱され、通過後冷却されて記録紙Ｐ上にトナーが定着される。
【０１１７】
なお、定着装置についてもその種類に特に限定はなく、ここで用いたものをはじめ、熱ローラ定着、フラッシュ定着、オーブン定着、圧力定着等、任意の方式による定着装置を設けることができる。
【０１１８】
以上のように構成された電子写真装置では、次のようにして画像の記録が行なわれる。即ち、まず感光体１の表面（感光面）が、帯電装置２によって所定の電位（例えば−６００Ｖ）に帯電される。この際、直流電圧により帯電させても良く、直流電圧に交流電圧を重畳させて帯電させてもよい。
【０１１９】
続いて、帯電された感光体１の感光面を、記録すべき画像に応じて露光装置３により露光し、感光面に静電潜像を形成する。そして、その感光体１の感光面に形成された静電潜像の現像を、現像装置４で行なう。
【０１２０】
現像装置４は、供給ローラ４３により供給されるトナーＴを、規制部材（現像ブレード）４５により薄層化するとともに、所定の極性（ここでは感光体１の帯電電位と同極性であり、負極性）に摩擦帯電させ、現像ローラ４４に担持しながら搬送して、感光体１の表面に接触させる。
【０１２１】
現像ローラ４４に担持された帯電トナーＴが感光体１の表面に接触すると、静電潜像に対応するトナー像が感光体１の感光面に形成される。そしてこのトナー像は、転写装置５によって記録紙Ｐに転写される。この後、転写されずに感光体１の感光面に残留しているトナーが、クリーニング装置６で除去される。
【０１２２】
トナー像の記録紙Ｐ上への転写後、定着装置７を通過させてトナー像を記録紙Ｐ上へ熱定着することで、最終的な画像が得られる。
【０１２３】
なお、画像形成装置は、上述した構成に加え、例えば除電工程を行なうことができる構成としても良い。除電工程は、電子写真感光体に露光を行なうことで電子写真感光体の除電を行なう工程であり、除電装置としては、蛍光灯、ＬＥＤ等が使用される。また除電工程で用いる光は、強度としては露光光の３倍以上の露光エネルギーを有する光である場合が多い。
【０１２４】
また、画像形成装置は更に変形して構成してもよく、例えば、前露光工程、補助帯電工程等の工程を行なうことができる構成としたり、オフセット印刷を行なう構成としたり、更には複数種のトナーを用いたフルカラータンデム方式の構成としてもよい。
【０１２５】
また、電子写真感光体１を、帯電装置２、露光装置３、現像装置４、転写装置５、クリーニング装置６、及び定着装置７のうち１つ又は２つ以上と組み合わせて、一体型のカートリッジ（以下適宜「電子写真感光体カートリッジ」という）として構成し、この電子写真感光体カートリッジを複写機やレーザービームプリンタ等の電子写真装置本体に対して着脱可能な構成にしてもよい。この場合、例えば電子写真感光体１やその他の部材が劣化した場合に、この電子写真感光体カートリッジを画像形成装置本体から取り外し、別の新しい電子写真感光体カートリッジを画像形成装置本体に装着することにより、画像形成装置の保守・管理が容易となる。
【実施例】
【０１２６】
以下、製造例、実施例及び比較例を挙げて、本発明を更に詳細に説明する。なお、以下の実施例は本発明を詳細に説明するために示すものであり、本発明はその趣旨に反しない限り以下の実施例に限定されるものではない。
【０１２７】
［トリアリールアミン系化合物の製造］
（製造例１：例示化合物ＣＴ−１の製造）
窒素雰囲気下、ｐ−ブロモフェナシルブロミドＡ  １６．６８ｇ（６０ｍｍｏｌ）を、機械攪拌をしながら、テトラヒドロフラン（以下、ＴＨＦという）８０ｍｌに溶解した。その後、６５℃まで加熱し、さらに同温度で６時間攪拌し、室温まで冷却した。不溶物を濾別し、濾別後の溶液に、脱塩水２０ｍｌをゆっくり滴下し、結晶化した。得られた結晶を濾別し、アセトン１５ｍｌで掛け洗、６０℃下で減圧乾燥し、ジキトンＢ  ７．１３ｇ（１８ｍｍｏｌ、収率３０％）を無色結晶として得た。
【０１２８】
窒素雰囲気下、得られたジキトンＢ  ７．１３ｇ（１８ｍｍｏｌ）、ｐ−トルイジン２．１４ｇ（２０ｍｍｏｌ）、ｐ−トルエンスルホン酸一水和物０．３１ｇ（１．８ｍｍｏｌ）を反応器に仕込み、機械攪拌をしながら、１２０℃まで加熱し、さらに同温度で１時間攪拌した。その後、室温まで冷却し、トルエン５０ｍｌを注ぎ、１時間攪拌した。溶媒を減圧留去して得た固体を、メタノール／アセトンの混合溶媒（ｖ／ｖ＝１：２）２０ｍｌで懸洗し、５０℃下で減圧乾燥し、ジブロモ体Ｃ  ７．９４ｇ（１７ｍｍｏｌ、収率９５％）を白色結晶として得た。
【０１２９】
窒素雰囲気下、ｐ，ｐ’−ジトリルアミン４．７４ｇ（２４ｍｍｏｌ）、キシレン５０ｍｌ、得られたジブロモ体Ｃ  ５．４２ｇ（１１．６ｍｍｏｌ）、ナトリウム−ｔｅｒｔ−ブトキシド２．６８ｇ（２８ｍｍｏｌ）を反応器に仕込み、攪拌しながら、酢酸パラジウム０．７ｍｇとトリ−ｔｅｒｔ−ブチルホスフィン２．３５ｍｇとを含有するキシレン溶液１ｍｌを加えた。その後、反応器を１４５℃まで加熱し、２〜３時間その温度で加熱しつづけ、反応させた。反応終了後、冷却し、トルエン５０ｍｌ、水５０ｍｌを加え、分液した。有機層を水５０ｍｌ／回で３回洗い、硫酸マグネシウムと接触させて乾燥した後、減圧濃縮した。得られた粗体をトルエン／ヘキサン（ｖ／ｖ＝１：１）の混合溶液に熱溶解した後、カラムクロマトグラフィー（シリカゲル２５０ｇ、展開溶媒：トルエン／ヘキサン＝１／１）に通し、上記の例示化合物ＣＴ−１を得た（７．７１ｇ、１１ｍｍｏｌ、収率９５％）。この化合物のＩＲスペクトル（JASCO FT/IR-350 spectrophotometer）を図２に示した。
【０１３０】
［電子写真感光体の作製］
（実施例１：電子写真感光体Ａ１）
二軸延伸ポリエチレンテレフタレート樹脂フィルム（厚さ７５μｍ）の表面にアルミニウム蒸着層（厚さ７０ｎｍ）を形成した導電性支持体を用い、その導電性支持体のアルミニウム蒸着層上に、以下の下引き層用分散液をバーコーターにより、乾燥後の膜厚が１．２５μｍとなるように塗布し、乾燥させ下引き層を形成した。
【０１３１】
下引き層用分散液は、次のようにして製造した。即ち、平均一次粒子径４０ｎｍのルチル型酸化チタン（石原産業社製「ＴＴＯ５５Ｎ」）と、該酸化チタンに対して３重量％のメチルジメトキシシラン（東芝シリコーン社製「ＴＳＬ８１１７」）とを、高速流動式混合混練機（（株）カワタ社製「ＳＭＧ３００」）に投入し、回転周速３４．５ｍ／秒で高速混合して得られた表面処理酸化チタンを、メタノール／１−プロパノールの混合溶媒中でボールミルにより分散させることにより、疎水化処理酸化チタンの分散スラリーとした。該分散スラリーと、メタノール／１−プロパノール／トルエンの混合溶媒、及び、ε−カプロラクタム［下記式（Ａ）で表わされる化合物］／ビス（４−アミノ−３−メチルシクロヘキシル）メタン［下記式（Ｂ）で表わされる化合物］／ヘキサメチレンジアミン［下記式（Ｃ）で表わされる化合物］／デカメチレンジカルボン酸［下記式（Ｄ）で表わされる化合物］／オクタデカメチレンジカルボン酸［下記式（Ｅ）で表わされる化合物］の組成モル比率が、６０％／１５％／５％／１５％／５％からなる共重合ポリアミドのペレットとを加熱しながら撹拌、混合してポリアミドペレットを溶解させた後、超音波分散処理を行なうことにより、メタノール／１−プロパノール／トルエンの重量比が７／１／２で、疎水性処理酸化チタン／共重合ポリアミドを重量比３／１で含有する、固形分濃度１８．０重量％の下引き層用分散液とした。
【０１３２】
【化１４】
2007320925.tif 000016
【０１３３】
この分散液を、外径３０ｍｍ、長さ２５４ｍｍ、厚さ１．０ｍｍのアルミニウム製シリンダーに浸漬塗布し、乾燥後の膜厚が１μｍとなるように下引き層を設けた。
【０１３４】
別に、Ａ型オキシチタニウムフタロシアニン（ＣｕＫα特性Ｘ線に対するＸ線回折スペクトルにおいてブラッグ角（２θ±０．２°）に９．３°，１０．６°，２６．３°に回折ピークを示す）１０重量部を、４−メトキシ−４−メチル−２−ペンタノン１５０重量部に加え、サンドグラインドミルにて１時間粉砕分散処理を行なった。その後、バインダー樹脂としてのポリビニルブチラール（電気化学工業社製「デンカブチラール  ＃６０００Ｃ」）の５重量％１，２−ジメトキシエタン溶液１００重量部、及び、フェノキシ樹脂（ユニオンカーバイト社製「ＰＫＨＨ」）の５重量％１，２−ジメトキシエタン溶液１００重量部を加えて、電荷発生層用塗布液を調整した。この電荷発生層用塗布液を、上記の導電性支持体の下引き層上に、乾燥後の膜厚が０．４μｍとなるようにバーコーターにより塗布し、乾燥させて電荷発生層を形成した。
【０１３５】
また、別に、電荷輸送材料として上記製造例１にて得られた例示化合物ＣＴ−１を５０重量部、バインダー樹脂１００重量部、及び、レベリング剤としてシリコーンオイル０．０３重量部をテトラヒドロフラン／トルエン（重量比８／２）混合溶媒６４０重量部に溶解させて電荷輸送層用塗布液を調整した。なお、バインダー樹脂としては、以下に示す２，２−ビス（４―ヒドロキシ−３―メチルフェニル）プロパンを芳香族ジオール成分とする繰り返し単位Ａ  ５１モル％と、１，１−ビス（４−ヒドロキシフェニル）−１−フェニルエタンを芳香族ジオール成分とする繰り返し単位Ｂ  ４９モル％とからなり、ｐ−ｔ−ブチルフェノールに由来する末端構造を有するポリカーボネート樹脂（粘度平均分子量３００００）を用いた。
【０１３６】
【化１５】
2007320925.tif 000017
【０１３７】
【化１６】
2007320925.tif 000018
【０１３８】
この電荷輸送層用塗布液を、前記電荷発生層上に、乾燥後の膜厚が２０μｍとなるようにフィルムアプリケーターにより塗布し、乾燥させて電荷輸送層を形成して、積層型感光層を有する実施例１の電子写真感光体Ａ１を製造した。
【０１３９】
（比較例１：電子写真感光体Ｐ１）
例示化合物ＣＴ−１に代えて、特許文献３に例示された下記の電荷輸送材料ａを使用した以外は、実施例１と同様にして、比較例１の電子写真感光体Ｐ１を得た。
【０１４０】
【化１７】
2007320925.tif 000019
【０１４１】
（比較例２：電子写真感光体Ｐ２）
例示化合物ＣＴ−１に代えて、特許文献３に例示された下記の電荷輸送材料ｂを使用した以外は、実施例１と同様にして、比較例２の電子写真感光体Ｐ２を得た。
【０１４２】
【化１８】
2007320925.tif 000020
【０１４３】
（比較例３：電子写真感光体Ｐ３）
例示化合物１に代えて、特許文献３に例示された下記の電荷輸送材料ｃを使用した以外は、実施例１と同様にして、比較例３の電子写真感光体Ｐ３を得た。
【０１４４】
【化１９】
2007320925.tif 000021
【０１４５】
（比較例４：電子写真感光体Ｐ４）
例示化合物１に代えて、特許文献３に例示された下記の電荷輸送材料ｄを使用した以外は、実施例１と同様にして、比較例４の電子写真感光体Ｐ４を得た。
【０１４６】
【化２０】
2007320925.tif 000022
【０１４７】
（電子写真感光体の電気特性評価）
得られた電子写真感光体Ａ１、Ｐ１〜Ｐ４の電子写真特性を、感光体評価装置（シンシア−５５、ジェンテック社製）を用いて、スタティック方式でそれぞれ以下のようにして測定した。
【０１４８】
まず、暗所でスコロトロン帯電器により、電子写真感光体を表面電位が、約マイナス７００Ｖになるよう放電を行ない、一定速度（１２５ｍｍ／秒）で電子写真感光体を通過させて帯電させ、その帯電圧を測定し、初期帯電圧（Ｖ０）を求めた。その後、２．５秒間放置したときの電位低下（ＤＤＲ）を測定した。次に、強度１．０μＷ／ｃｍ２の７８０ｎｍ単色光を照射し、感光体表面電位が、マイナス５５０Ｖからマイナス２７５Ｖになるまでに要した半減露光エネルギーＥ１／２（μＪ／ｃｍ２）と、照射１０秒後の残留電位（Ｖｒ）を求めた。各電子写真感光体Ａ１、Ｐ１〜Ｐ４の評価結果を表２に示す。
【０１４９】
【表２】
2007320925.tif 000023
【０１５０】
表２に示すように、電子写真感光体Ａ１は、電子写真感光体Ｐ１〜Ｐ４よりも半減露光エネルギーが小さく、また、照射１０秒後の残留電圧Ｖｒが小さい。したがって、本発明のピロール骨格を有するトリアリールアミン系化合物である例示化合物ＣＴ−１を電荷輸送材料として用いた電子写真感光体Ａ１は、上記した従来の電荷輸送材料ａ、ｂ、ｃ、及びｄを用いた電子写真感光体よりも良好な電気特性を示すことが確認された。
【０１５１】
（耐オゾン特性の評価）
オゾン暴露試験の方法を以下に記す。川口電気社製ＥＰＡ８２００を使用し、実施例１で得られた電子写真感光体Ａ１、及び比較例１〜３で得られた電子写真感光体Ｐ１〜Ｐ３を、コロトロン帯電器に２５μＡの電流を印加して帯電させ、その帯電値をＶ１とした。その後、これらの感光体に１５０〜２００ｐｐｍ濃度のオゾンを１日３〜５時間、２日間暴露し、暴露後に同様に帯電値を測定し、この値をＶ２とした。表３にオゾン暴露前後の帯電保持率［（Ｖ２／Ｖ１）×１００］（％）を示した。また、前記の電気特性評価法と同様に、露光１０秒後、オゾン暴露前後の残留電位（それぞれＶｒ１、Ｖｒ２とする）を測定し、その差ΔＶｒ（Ｖｒ２−Ｖｒ１）を求め、表３に纏めた。
【０１５２】
【表３】
2007320925.tif 000024
【０１５３】
表３に示すように、電子写真感光体Ａ１は、電子写真感光体Ｐ１〜Ｐ３よりもオゾン暴露前後の帯電保持率が高く、露光１０秒後の残留電位の差が小さい。したがって、本発明のピロール骨格を有するトリアリールアミン系化合物である例示化合物ＣＴ−１を電荷輸送材料として用いた電子写真感光体Ａ１は、上記した従来のヒドラゾン系電荷輸送材料ａ、ｂ、ｃを用いた電子写真感光体より、オゾンに対する電気的安定性が良好であることが確認された。
【０１５４】
（応答性の評価）
実施例１で得られた電子写真感光体Ａ１、及び比較例１〜４で得られた電子写真感光体Ｐ１〜Ｐ４を、電荷輸送層の電界強度Ｅ＝２×１０５（Ｖ／ｃｍ）、温度２１℃下におけるホールドリフト移動度をＴＯＦ法により測定した。各電子写真感光体Ａ１、Ｐ１〜Ｐ４のホールドリフト移動度を表４に示す。
【０１５５】
【表４】
2007320925.tif 000025
【０１５６】
表４に示すように、電子写真感光体Ａ１は、電子写真感光体Ｐ１〜Ｐ４よりもホールドリフト移動度が速い。したがって、本発明のピロール骨格を有するトリアリールアミン系化合物である例示化合物ＣＴ−１を電荷輸送材料として用いた電子写真感光体Ａ１は、従来のトリアリールアミン系電荷輸送材料ａ、ｂ、ｃを用いた電子写真感光体より、高速応答性も優れることが確認された。
【産業上の利用可能性】
【０１５７】
本発明は、電機写真感光体を必要とする任意の分野で実施することができ、例えば複写機、プリンター、印刷機等に用いて好適である。
【図面の簡単な説明】
【０１５８】
【図１】本発明の画像形成装置の一実施態様の要部構成を示す概略図である。
【図２】本発明の例示化合物ＣＴ−１のＩＲスペクトルである。
【符号の説明】
【０１５９】
１  感光体（電子写真感光体）
２  帯電装置（帯電ローラ；帯電部）
３  露光装置（露光部）
４  現像装置（現像部）
５  転写装置
６  クリーニング装置
７  定着装置
４１  現像槽
４２  アジテータ
４３  供給ローラ
４４  現像ローラ
４５  規制部材
７１  上部定着部材（加圧ローラ）
７２  下部定着部材（定着ローラ）
７３  加熱装置
Ｔ  トナー
Ｐ  記録紙（用紙，媒体）
【図１】
2007320925.tif 000028
【図２】
2007320925.tif 000029